(57)【要約】【課題】      燃料電池セパレータを作製するための樹脂組成物であって、この樹脂組成物を用いて成形される燃料電池セパレータの成形性の悪化や電気特性の低下を抑制できる燃料電池セパレータ用樹脂組成物を提供する。【解決手段】  少なくとも、熱硬化性樹脂成分と黒鉛粒子成分を混練して得られる樹脂組成物であって、混練前の黒鉛粒子の平均粒径が１〜１５０μｍの範囲にあり、且つその含有量が樹脂組成物全量に対して７０〜９０重量％の範囲にあり、混練による黒鉛粒子の平均粒径の変化率が３０％未満であることを特徴とする燃料電池セパレータ用樹脂組成物。【選択図】図１
2005339899.tif 000002
【特許請求の範囲】
【請求項１】
少なくとも、熱硬化性樹脂成分と黒鉛粒子成分を混練して得られる樹脂組成物であって、混練前の黒鉛粒子の平均粒径が１〜１５０μｍの範囲にあり、且つその含有量が樹脂組成物全量に対して７０〜９０重量％の範囲にあり、混練による黒鉛粒子の平均粒径の変化率が３０％未満であることを特徴とする燃料電池セパレータ用樹脂組成物。
【請求項２】
熱硬化性樹脂成分として、エポキシ樹脂と硬化剤と硬化促進剤を含有する請求項１の燃料電池セパレータ用樹脂組成物。
【請求項３】
エポキシ樹脂の融点は、７０〜１３０℃の範囲にある請求項２の燃料電池セパレータ用樹脂組成物。
【請求項４】
硬化触媒として、少なくともリン系化合物を含有する請求項２または３のいずれかの燃料電池セパレータ用樹脂組成物。
【請求項５】
エポキシ樹脂に対する硬化剤の化学量論上の当量比が１〜１．１５である請求項２ないし４のいずれかの燃料電池セパレータ用樹脂組成物。
【請求項６】
熱硬化性樹脂成分として、フェノール樹脂を含有する請求項１ないし５のいずれかの燃料電池セパレータ用樹脂組成物。
【請求項７】
フェノール樹脂は、融点が７０〜８０℃の範囲にあるレゾール型フェノール樹脂である請求項６の燃料電池セパレータ用樹脂組成物。
【請求項８】
黒鉛粒子成分として、球状天然黒鉛を含む請求項１ないし７のいずれかの燃料電池セパレータ用樹脂組成物。
【請求項９】
請求項１ないし８のいずれかの燃料電池セパレータ用樹脂組成物を成形して得られる燃料電池セパレータ。
【発明の詳細な説明】
【技術分野】
【０００１】
この出願の発明は、燃料電池セパレータ用樹脂組成物と、それを用いて得られる燃料電池セパレータに関するものである。
【背景技術】
【０００２】
燃料電池は、電解質の種類によりいくつかのタイプに分類されるが、近年、高出力が得られる燃料電池として、固体高分子電解質膜を用いた固体高分子型燃料電池が注目されている。
【０００３】
固体高分子型燃料電池は、燃料電極に水素ガスを、酸化剤電極に酸素ガスを供給することにより電流を得るものであるが、各電極においては次のような反応が生じている。
【０００４】
燃料電極反応  ：  Ｈ2  →  ２Ｈ+＋２ｅ-  ・・・（１）
酸化剤電極反応  ：  ２Ｈ+＋２ｅ-＋１／２Ｏ2  →  Ｈ2Ｏ  ・・・（２）
全体反応  ：  Ｈ2＋１／２Ｏ2  →  Ｈ2Ｏ
すなわち、燃料電極上では水素（Ｈ2）がプロトン（Ｈ+）となり、このプロトンが固体高分子電解質膜中を移動し、酸化剤電極上で酸素（Ｏ2）と反応して水（Ｈ2Ｏ）を生ずるのである。
【０００５】
一般に、固体高分子型燃料電池は、図１に示されるように、１対の燃料電池セパレータ（1）の間に［燃料電極（アノード）（2）／固体高分子電解質膜（3）／酸化剤電極（カソード）（4）］の３層構造が挟まれてなる単位セル（5）が直列に複数個連結されて構成される。このような燃料電池において、燃料電池セパレータ（1）は両面に複数のリブ部（11）を有し、隣り合うリブ部（11）の間は、ガス供給排出溝（6）として作用する。そして、これらのガス供給排出溝（6）のうち、燃料電極（2）と接する側に燃料（水素ガス）を、酸化剤電極（4）と接する側に酸化剤（酸素ガス）を供給することにより、燃料の酸化反応が起こり、この反応の化学エネルギーが直接電気化学エネルギーに変換される。
【０００６】
したがって、このような固体高分子型燃料電池において、燃料電池セパレータ（1）は、図１に示されるように、薄肉の板状体の片面又は両面に複数のガス供給排出用溝（6）を有する特異な形状を有しており、燃料電池内を流れる燃料ガス、酸化剤ガス、および冷却水が混合しないように分離すると共に、燃料電池における各単位セル（5）で発電した電気エネルギーを外部へ伝達したり、単位セル（5）で生じた熱を外部へ放熱したりする重要な役割を担っている。したがって、固体高分子型燃料電池の燃料電池セパレータ（1）には、一般に、次のような特性が要求される。
（ａ）高導電性
（ｂ）耐腐食性（耐酸性）
（ｃ）気密性
（ｄ）組み立て時の締め付けに対する強度、機械的強度；特に自動車等の移動用電源としては耐振動性、耐衝撃性、耐クリープ性
（ｅ）成形性、
（ｆ）低コスト性
（ｇ）耐水性、耐薬品性（耐膨潤性）
（ｈ）耐熱性（９０〜１２０℃）
これらの特性を実現するために、燃料電池セパレータ（1）を構成する材料としては、フェノール樹脂等の熱硬化性樹脂やポリプロピレン、ポリビニリデンフルオライド等の熱可塑性樹脂をバインダーとし、黒鉛粒子等を導電材として含有する各種の樹脂組成物が提案されている（例えば、特許文献１〜３）。さらに、炭素繊維等の繊維物質を膨張黒鉛とともにシート状に加工し、これを粉砕して樹脂に分散させることにより、曲げ強度を高めた燃料電池セパレータが提案されている（引用文献４）。
【０００７】
しかし、これら従来の燃料電池セパレータ用樹脂組成物では、それを用いて燃料電池セパレータを作製した場合に、しばしば成形性の悪化が見られ、接触抵抗が増大する等の電気特性の低下も起こりやすいという問題があった。
【特許文献１】特開平２００１−２１６９７６号公報
【特許文献２】特開平２００４−１０３４９５号公報
【特許文献３】特許第３３７２２２０号公報
【特許文献４】特許第３４３７９３７号公報
【発明の開示】
【発明が解決しようとする課題】
【０００８】
そこで、この出願の発明は、以上のとおりの事情に鑑みてなされたものであり、従来技術の問題点を解消し、燃料電池セパレータを作製するための樹脂組成物であって、この樹脂組成物を用いて成形される燃料電池セパレータの成形性の悪化や電気特性の低下を抑制できる燃料電池セパレータ用樹脂組成物を提供することを課題としている。
【課題を解決するための手段】
【０００９】
この出願の発明は、上記の課題を解決するものとして、第１には、少なくとも、熱硬化性樹脂成分と黒鉛粒子成分を混練して得られる樹脂組成物であって、混練前の黒鉛粒子の平均粒径が１〜１５０μｍの範囲にあり、且つその含有量が樹脂組成物全量に対して７０〜９０重量％の範囲にあり、混練による黒鉛粒子の平均粒径の変化率が３０％未満であることを特徴とする燃料電池セパレータ用樹脂組成物を提供する。
【００１０】
この出願の発明は、第２には、熱硬化性樹脂成分として、エポキシ樹脂と硬化剤と硬化促進剤を含有する前記の燃料電池セパレータ用樹脂組成物を提供する。
【００１１】
また、この出願の発明は、第３には、エポキシ樹脂の融点が７０〜１３０℃の範囲にある燃料電池セパレータ用樹脂組成物を、第４には、硬化触媒として、少なくともリン系化合物を含有する前記いずれかの燃料電池セパレータ用樹脂組成物を、そして、第５には、エポキシ樹脂に対する硬化剤の化学量論上の当量比が１〜１．１５である前記いずれかの燃料電池セパレータ用樹脂組成物を提供する。
【００１２】
さらに、この出願の発明は、第６には、熱硬化性樹脂成分として、フェノール樹脂を含有する前記いずれかの燃料電池セパレータ用樹脂組成物を、第７には、フェノール樹脂が、融点が７０〜８０℃の範囲にあるレゾール型フェノール樹脂である前記の燃料電池セパレータ用樹脂組成物を提供する。
【００１３】
この出願の発明は、第８には、黒鉛粒子成分として、球状天然黒鉛を含む前記いずれかの燃料電池セパレータ用樹脂組成物を提供する。
【００１４】
そして、この出願の発明は、第９には、前記いずれかの燃料電池セパレータ用樹脂組成物を成形して得られる燃料電池セパレータをも提供する。
【発明の効果】
【００１５】
上記第１の発明の燃料電池セパレータ用樹脂組成物では、混練前の黒鉛粒子の平均粒径が１〜１５０μｍの範囲、その含有量が樹脂組成物全量に対して７０〜９０重量％の範囲であるが、さらに混練による黒鉛粒子の平均粒径の変化率を３０％未満とすることにより、この燃料電池セパレータ用樹脂組成物を使用して燃料電池セパレータを製造した場合に良好な成形性と高い電気特性が実現される。
【００１６】
また、上記第２の発明では、熱硬化性樹脂成分として、エポキシ樹脂と硬化剤と硬化促進剤を含有することにより、成形性や寸法安定性が良好な燃料電池セパレータ用樹脂組成物が得られる。
【００１７】
上記第３の発明では、エポキシ樹脂の融点を７０〜１３０℃の範囲とすることにより、分散性が良好で熱安定性の高い、取り扱いの容易な燃料電池セパレータ用樹脂組成物が得られ、上記第４の発明の燃料電池セパレータ用樹脂組成物では、硬化触媒としてリン系化合物を含有することにより、この燃料電池セパレータ用樹脂組成物を用いて得られる燃料電池セパレータからの不純物の溶出が抑えられる。さらに、上記第５の発明では、エポキシ樹脂に対する硬化剤の化学量論上の当量比を１〜１．１５とすることにより、成形時にエポキシ樹脂の硬化が十分に促進され、高い強度を有する、成形性がよく、不純物溶出も少ない燃料電池セパレータを製造することが可能となる。
【００１８】
上記第６の発明の燃料電池セパレータ用樹脂組成物では、熱硬化性樹脂成分としてフェノール樹脂を含有することにより、これを用いた燃料電池セパレータの成形性が良好となり、得られる燃料電池セパレータの気密性も高くなる。
【００１９】
また、上記第７の発明では、フェノール樹脂を融点が７０〜８０℃の範囲にあるレゾール型フェノール樹脂とすることにより、成形性がよく、取り扱いが容易な燃料電池セパレータ用樹脂組成物が得られる。
【００２０】
さらに、上記第８の発明では、黒鉛粒子成分を球状天然黒鉛を含むものとすることにより、混練後の黒鉛粒子の平均粒径の変化率を３０％未満に抑えることが容易となる。したがって、このような燃料電池セパレータ用樹脂組成物を用いて得られる燃料電池セパレータの電気特性がとくに高くなる。
【００２１】
そして、上記第９の発明の燃料電池セパレータでは、前記の燃料電池セパレータ用樹脂組成物を用いて製造されることから、成形が容易であり、高い電気特性が実現される。
【発明を実施するための最良の形態】
【００２２】
この出願の発明の燃料電池セパレータ用樹脂組成物は、少なくとも、熱硬化性樹脂成分と黒鉛粒子成分を混練して得られる樹脂組成物であるが、このとき、混練前の黒鉛粒子の平均粒径が１〜１５０μｍの範囲にあり、且つその含有量が樹脂組成物全量に対して７０〜９０重量％の範囲にあり、混練による黒鉛粒子の平均粒径の変化率が３０％未満であることを特徴とするものである。
【００２３】
この出願の発明の燃料電池セパレータ用樹脂組成物において、熱硬化性樹脂成分としては、樹脂成形に適用可能な各種のものが考慮されるが、中でもエポキシ樹脂とフェノール樹脂のうちの一方、または両方を含むことが好ましい。とくに、エポキシ樹脂はイオン性不純物が少ないため、好ましい。
【００２４】
熱硬化性樹脂成分としてエポキシ樹脂を含む場合には、エポキシ樹脂は固形のものとすることが好ましい。とくに、常温での凝集を防止する上では、融点が７０〜１３０℃の範囲のものとすることが望ましい。
【００２５】
また、燃料電池セパレータ用樹脂組成物が熱硬化性樹脂成分としてエポキシ樹脂を含む場合には、さらに、硬化剤と硬化促進剤を含有するものとする。このとき、硬化剤としては、燃料電池セパレータ（1）の高い導電性の維持、被毒の防止、不純物溶出の防止等を考慮してアミン系化合物や酸無水物系化合物を含まないものとすることが望ましい。具体的には、フェノール系化合物が好ましく例示される。一方、硬化促進剤としても非アミン系化合物を使用することが望ましい。具体的には、トリフェニルホスフィン等のリン系化合物が用いられる。これら硬化剤や硬化促進剤の含有量については、とくに限定されないが、例えば、エポキシ樹脂に対する硬化剤の化学量論上の当量比を１〜１．１５とすることができる。また、硬化促進剤の含有量は適宜調整されるが、例えば、エポキシ樹脂に対して０．５〜３重量部の範囲とすることができる。
【００２６】
一方、燃料電池セパレータ用樹脂組成物が、熱硬化性樹脂成分としてフェノール樹脂を含む場合には、フェノール樹脂として開環重合により重合反応が進行するフェノール樹脂を用いることが好ましい。このようなフェノール樹脂では、成形工程での脱水によるガス発生がないことから、成形品、すなわち燃料電池セパレータ（1）におけるボイドの発生を防止でき、これにより高い気密性が確保される。
【００２７】
各種のフェノール樹脂のなかでも、融点７０〜８０℃のレゾール型フェノール樹脂を用いることが好ましく、具体的には、１３Ｃ−ＮＭＲ分析からオルト−オルト２５〜３５％、オルト−パラ６０〜７０％、パラ−パラ５〜１０％の構造が確認されるレゾール型フェノール樹脂を用いることが好ましい。なお、レゾール型フェノール樹脂は、通常、常温において液状であるが、燃料電池セパレータ用樹脂組成物における熱硬化性樹脂成分の分散性を考慮すれば、固体とすることが望ましい。したがって、前記のとおり、融点を７０〜８０℃に調節したものを使用することが好ましい。
【００２８】
このように、燃料電池セパレータ用樹脂組成物が、熱硬化性樹脂成分としてエポキシ樹脂およびフェノール樹脂のいずれか一方または両方を含む場合、エポキシ樹脂やフェノール樹脂の含有量はとくに限定されないが、例えば、エポキシ樹脂とフェノール樹脂の合計量を、熱硬化性樹脂全量に対して５０〜１００重量％の範囲とすることができる。
【００２９】
もちろん、熱硬化性樹脂成分として、エポキシ樹脂やフェノール樹脂に加えて、さらに、ポリイミド樹脂、メラミン樹脂、不飽和ポリエステル樹脂、ジアリルフタレート樹脂等の一種または複数種の樹脂を含んでいてもよい。例えば、ポリイミド樹脂を加えることにより、燃料電池セパレータ用樹脂組成物の耐熱性や耐酸性を向上することができる。
【００３０】
この出願の発明の燃料電池セパレータ用樹脂組成物において、黒鉛粒子成分は、成形される燃料電池セパレータ（1）の比抵抗を低減し、導電性を向上するためのものであるが、黒鉛粒子成分の含有量は、燃料電池セパレータ用樹脂組成物全量に対して７０〜９０重量％の範囲とする。黒鉛粒子成分の含有量が７０重量％未満の場合、燃料電池セパレータ（1）に必要とされる電気特性が十分に得られなくなる恐れがあり、また９０重量％より多い場合には、燃料電池セパレータ（1）に必要とされる気密性や成形性が十分に得られなくなる恐れがある。
【００３１】
また、この出願の発明の燃料電池セパレータ用樹脂組成物においては、黒鉛粒子として、混練前の平均粒径が１〜１５０μｍのものを用いる。平均粒径が１μｍ未満のものでは成形性が低下し易く、１５０μｍを超えるものでは成形品の表面平滑性が損なわれる恐れがある。
【００３２】
燃料電池セパレータ用樹脂組成物は、一般に、樹脂成分、黒鉛粒子、その他の添加剤等を配合し、混練して得られるものであるが、このとき、混練により黒鉛粒子の平均粒径が変化する。この出願の発明の燃料電池セパレータ用樹脂組成物では、混練後の黒鉛粒子の平均粒径の変化率を３０％未満に抑えることにより、燃料電池セパレータ（1）が成形性高く製造され、燃料電池セパレータ（1）において高い導電性が得られるようになる。一方、混練による黒鉛粒子の平均粒径の変化率が３０％を超える場合には、黒鉛の連結が途切れ、導電性が低下する恐れがある。
【００３３】
このような黒鉛粒子は、高い導電性を示すものであればよく、その種類はとくに限定されない。例えば、メソカーボンマイクロビーズなどの炭素質を黒鉛化したもの、石炭系コークスや石油系コークスを黒鉛化したもの、黒鉛電極や特殊炭素材料の加工粉、天然黒鉛、キッシュ黒鉛、膨張黒鉛等が挙げられる。このような黒鉛粒子は、一種のみを用いてもよいし、複数種を混合して用いてもよい。また、黒鉛粒子は、人造黒鉛粉、天然黒鉛粉のいずれでも良いが、天然黒鉛粉は導電性が高いことが知られており、人造黒鉛粉は異方性が少ないことが知られていることから、必要に応じて適宜選択すればよい。各種の黒鉛粒子の中でも、球状天然黒鉛は、燃料電池セパレータ用樹脂組成物中で配向しないことから、導電性の異方性が生じず好ましい。
【００３４】
このような燃料電池セパレータ用樹脂組成物は、さらに、必要に応じて離型剤、カップリング剤など、各種の添加剤を含有していてもよい。具体的には、離型剤として、炭化水素系化合物、アマイド系化合物、脂肪酸系化合物、天然カルナバワックス等を１種または複数種使用できる。また、カップリング剤としては、シリコン系、チタネート系、アルミニウム系等のもの、具体的には、エポキシシラン等を使用することが出来る。このようなカップリング剤は、燃料電池セパレータ用樹脂組成物中に直接添加してもよいし、有機溶媒などで希釈した溶液を噴射して処理してもよい。あるいは、燃料電池セパレータ用樹脂組成物中の黒鉛粒子成分に直接混合したり、有機溶媒などで希釈した溶液を噴霧することにより添加してもよい。
【００３５】
以上のとおりの燃料電池セパレータ用樹脂組成物は、前記の各成分を適宜の手法で配合し、必要に応じて混練することにより得られる。混練には、通常の混練機が使用できるが、好ましいものとしては、２軸押出機の中でもスクリューやパドルパターンが変更できるものが挙げられる。これらの一例としては、（株）栗本鉄工所から市販されているKRCニーダーが挙げられる。これは、回転数や温度に加えて、混練ゾーン比率も容易に変更できるものであり、容易に配合物の混練状態を調整できる点で適当といえる。
【００３６】
なお、各成分の配合に当たっては、イソプロピルアルコール等の溶媒を添加してもよい。溶媒の使用量は、熱硬化性樹脂の一部を溶解できる量とすることが望ましいが、溶媒の使用量があまり多いと、混練後に溶媒の除去に長時間を要し、生産性が低下することから、燃料電池セパレータ用樹脂組成物における全固形分に対して２重量％以下とすることが望ましい。
【００３７】
このようにして得られた燃料電池セパレータ用樹脂組成物は、混練後、不定形であるが、これらをさらに整粒機等により粉砕して、小径の粒としてもよい。
【００３８】
以下、実施例を示し、この発明の実施の形態についてさらに詳しく説明する。もちろん、この発明は以下の例に限定されるものではなく、細部については様々な態様が可能であることは言うまでもない。
【実施例】
【００３９】
＜実施例１〜６＞
（１）燃料電池セパレータ用樹脂組成物の製造
表１に示した条件で、表１に示した条件の配合物を所定温度に加熱した混練機に原料を入れ、混練した。なお、混練機としては、Ｓ２ＫＲＣニーダー（（株）栗本鉄工所製）を使用し、混練の条件は、混練後の黒鉛粒子の平均粒径の変化率が３０％未満となる条件、すなわち、表２に示したＡまたはＢのパドルパターンを用いたものとした。
【００４０】
次いで、得られた混練物を整粒機で粒径５００μｍ以下に粉砕した。
（２）燃料電池セパレータの製造
得られた粉砕物を、１７５℃、３５．３ＭＰａ（３５０ｋｇ／ｃｍ2）の条件で５分間成形し、脱型して図１に示される形状の燃料電池セパレータ（1）を得た。
（３）評価
・成形性：得られた燃料電池セパレータ用樹脂組成物を用いて同一条件で３０個のサンプルを成形し、その外観観察より充填不良の有無を確認し、不良品の発生数により評価した。
【００４１】
・黒鉛粒子平均粒径の変化率：得られた成形材料を灰化して樹脂を除去し、黒鉛の平均粒径を粒度分布計による測定から求めた。
【００４２】
・接触抵抗（面積抵抗）：ＪＩＳ  Ｋ７１９４に従い、セパレータ成形品の電極接触部分を切り出して、体積抵抗率を測定した。
【００４３】
以上の評価結果を表１に示した。
＜実施例７〜１１＞
表１に示した条件の配合物にイソプロピルアルコールを１％噴霧し、攪拌した後、所定の温度に加熱した混練機に投入した。なお、混練機としては、Ｓ２ＫＲＣニーダー（栗本鉄工所（株）製）を使用し、混練の条件は、混練後の黒鉛粒子の平均粒径の変化率が３０％未満となる条件、すなわち、表２に示したＡのニーダー混練ゾーン比率を用いたものとした。
【００４４】
得られた混練物を整粒機で粒径５００μｍ以下に粉砕した。
【００４５】
この粉砕物を用いて、実施例１と同様の方法で燃料電池セパレータ（1）を成形し、評価した。評価結果を表１に示した。
＜比較例１＞
混練の条件を、混練後の黒鉛粒子の平均粒径の変化率が３０％以上となるもの、すなわち、表２に示したＣのニーダー混練ゾーン比率を用いたものとした以外は、実施例１と同じ方法により燃料電池セパレータ用樹脂組成物を製造し、これを用いて燃料電池セパレータ（1）を成形した。
【００４６】
評価結果を表１に示した。
【００４７】
【表１】
2005339899.tif 000003
なお、表１において、＊１〜＊１１は次のものを表す。
＊１  当量  エポキシ／フェノール＝１／１．１２＝０．８９
＊２  ＥＯＣＮ−１０２０（日本化薬）：エポキシ当量１９９
＊３  ＰＳＭ６２００（群栄化学工業）：ＯＨ当量１０５
＊４  サンプルＡ（群栄化学工業）
＊５  ＴＰＰ（北興化学工業）
＊６  ＳＧＳ２０Ａ（中越工業所）平均粒径２０μｍ
＊７  ＷＦ０２５（中越黒鉛工業所）平均粒径２５μｍ
＊８  ＷＲ２０Ａ（中越黒鉛工業所）平均粒径２０μｍ
＊９  Ａ１８７（日本ユニカー）
＊１０  Ｈ１−１００（大日化学）
＊１１  Ｊ−９００（大日化学）
【００４８】
【表２】
2005339899.tif 000004
表より、混練前の黒鉛粒子の平均粒径が１〜１５０μｍの範囲でその含有量が樹脂組成物全量に対して７０〜９０重量％の範囲にあり、混練による黒鉛粒子の平均粒径の変化率が３０％未満である燃料電池セパレータ用樹脂組成物（実施例１〜１１）を用いることにより、成形性よく、高い電気特性を有する燃料電池セパレータを得ることができることが示された。
【００４９】
一方、混練前の黒鉛粒子の平均粒径が１〜１５０μｍの範囲でその含有量が樹脂組成物全量に対して７０〜９０重量％の範囲にある場合でも、混練による黒鉛粒子の平均粒径の変化率が３０％以上の場合（比較例１）には、成形性が著しく悪化し、十分な電気特性が得られなくなることが確認された。
【図面の簡単な説明】
【００５０】
【図１】燃料電池の基本構造を模式的に例示した斜視図である。
【符号の説明】
【００５１】
１  燃料電池セパレータ
１１  リブ部
２  燃料電極（アノード）
３  固体高分子電解質膜
４  酸化剤電極（カソード）
５  単位セル
６  ガス供給排出溝
【図１】
2005339899.tif 000005